(57)【要約】【課題】ガスバリア性を十分に確保し、酸素バリア性及び水蒸気バリア性に優れた、透明なガスバリア性積層フィルムを提供する。【解決手段】ガスバリア性積層フィルムは、透明なプラスチックフィルムからなる基材層の一方の表面上に、プライマー層と、第１のガスバリア層と、中間層と、第２のガスバリア層とが、この順に積層されている。プライマー層及び中間層の各々は、ＳｉＯｘＣｙで表される酸化珪素からなる。ｘは１．５以上２．０以下である。ｙは０．１以上０．５以下である。プライマー層の厚みは５ｎｍ以上５０ｎｍ以下である。プライマー層の表面の算術平均粗さＲａは２ｎｍ以下である。中間層の厚みは２０ｎｍ以上２００ｎｍ以下である。第１のガスバリア層及び第２のガスバリア層の各々は無機酸化物からなる。第１のガスバリア層及び第２のガスバリア層の厚みは３ｎｍ以上３０ｎｍ以下である。【選択図】図１
2015226995.tif 000002
【特許請求の範囲】
【請求項１】
透明なプラスチックフィルムからなる基材層の一方の表面上に、透明なプライマー層と、透明な第１のガスバリア層と、透明な中間層と、透明な第２のガスバリア層とが、この順に積層されており、
前記プライマー層及び前記中間層の各々は、ＳｉＯｘＣｙで表される酸化珪素からなり、ｘは１．５以上２．０以下であり、ｙは０．１以上０．５以下であり、
前記プライマー層は、厚みが５ｎｍ以上５０ｎｍ以下であり、表面の算術平均粗さが２ｎｍ以下であり、
前記中間層は、厚みが２０ｎｍ以上２００ｎｍ以下であり、
前記第１のガスバリア層及び前記第２のガスバリア層の各々は、無機酸化物からなり、厚みが３ｎｍ以上３０ｎｍ以下であることを特徴とするガスバリア性積層フィルム。
【請求項２】
前記中間層は、プラズマＣＶＤ法により第１のガスバリア層と前記第２のガスバリア層との間に形成されていることを特徴とする、請求項１に記載のガスバリア性積層フィルム。
【請求項３】
前記プライマー層は、プラズマＣＶＤ法により前記基材層と前記第１のガスバリア層との間に形成されていることを特徴とする、請求項１又は請求項２に記載のガスバリア性積層フィルム。
【請求項４】
前記第１のガスバリア層及び前記第２のガスバリア層の各々は、酸化珪素、酸化アルミニウム、酸化チタン又は酸化マグネシウムのいずれかからなることを特徴とする、請求項１から請求項３のいずれか一項に記載のガスバリア性積層フィルム。
【請求項５】
４０℃９０％ＲＨ環境下における水蒸気透過度Ｘは、０．１ｇ／ｍ２・ｄａｙ以下であり、
８５℃８５％ＲＨ環境下における水蒸気透過度Ｙは、１．０ｇ／ｍ２・ｄａｙ以下であり、
ＸとＹとの関係は、Ｙ／Ｘ≦１０の式を満たすことを特徴とする、請求項１から請求項４のいずれか一項に記載のガスバリア性積層フィルム。
【発明の詳細な説明】
【技術分野】
【０００１】
本発明は、食品、日用品、医薬品等の包装分野、及び太陽電池関連部材や電子機器関連部材等の分野において、特に高いガスバリア性が必要とされる場合に、好適に用いられる透明なガスバリア性積層フィルムに関する。
【背景技術】
【０００２】
食品、日用品、医薬品等の包装に用いられる包装材料は、収容物の変質を抑制して、その機能や性質を包装中においても保持できるようにするため、包装材料を透過する酸素、水蒸気等、収容物を変質させる気体による影響を防止する必要があり、これらの気体を遮断するガスバリア性を備えていることが求められている。
通常のガスバリア性を有する包装材料としては、比較的ガスバリア性に優れている塩化ビニリデン樹脂フィルム又は塩化ビニリデン樹脂をコーティングしたフィルム等がよく用いられてきたが、これらの包装材料は、高度なガスバリア性が要求される包装に用いることはできない。従って高度なガスバリア性が要求される場合には、アルミニウム等の金属箔をガスバリア層として積層した包装材料を用いざるを得なかった。アルミニウム等の金属箔を積層した包装材料は、温度や湿度の影響が殆どなく、高度なガスバリア性を有している。しかし、こうした包装材料では、それを透視して収容物を確認することができない、使用後に不燃物として廃棄処理しなければならない、収容物の検査に金属探知器が使用できない、等の多くの欠点を有していた。
【０００３】
これらの欠点を克服した包装材料として、特許文献１には、透明なプラスチックフィルムからなる基材層に、透明な酸化珪素、酸化アルミニウム、酸化マグネシウム等の無機酸化物の蒸着薄膜層をガスバリア層とし、その上に適宜のガスバリア性被膜層とを積層してなる積層フィルムが開示されている。
一方、近年、地球温暖化問題に対する関心が高まるなか、太陽電池市場が急速に拡大している。太陽電池の構造としては、太陽電池素子単体をそのままの状態で使用することはなく、一般的に数枚から数十枚の素子を直列、並列に配線し、素子を長期間保護するためにパッケージが行なわれ、ユニット化されている。このパッケージに組み込まれたユニットを太陽電池モジュールと呼び、一般的に太陽光が当たる面をガラスで覆い、熱可塑性プラスチックからなる充填材で隙間を埋め、裏面を耐熱、耐候性プラスチック材料等からなるシートで保護された構成になっている。
【０００４】
これらの太陽電池モジュールは、屋外で使用されるため、使用される材料及びその構成等において、十分な耐久性、耐候性が要求される。特に、裏面保護シートは耐候性とともに高いガスバリア性が要求されている。これは水分の透過によるユニット内の充填材が剥離したりして配線の腐食を起こし、モジュールの出力そのものに悪影響を及ぼすためである。
従来、この太陽電池用裏面保護シートとしては、白色のフッ素系フィルムでアルミニウム箔を両側からサンドイッチした積層構成が多く用いられていた。しかし、このフッ素系フィルムは機械的強度が弱いため、太陽電池素子とアルミニウム箔が短絡して電池性能に悪影響を及ぼす欠点があり、更に価格が高いため、太陽電池モジュールを低価格化する際に１つの障害となっている。これらの問題点を改善するべく、アルミニウム箔を用いずに、耐候性と高いガスバリア性を兼ね備えたガスバリアフィルムの要求が高まっている。
【０００５】
また、この太陽電池モジュールをフレキシブル化させるべく開発も行なわれており、これを達成するためには太陽光が当たる表面のガラス基板もプラスチック材料等からなるシートに置き換える必要があり、この表面保護シートも裏面保護シートと同様に、耐候性及び高いガスバリア性が要求されている。
また近年、次世代のフラットパネルディスプレイ（ＦＰＤ）として期待される電子ペーパー、有機ＥＬ等の開発が進むなかで、これらＦＰＤのフレキシブル化を達成するため、ガラス基板をプラスチックフィルムに置き換えたいという要求が高まっている。ガラス基板は環境由来の酸素や水蒸気による内部素子の劣化を抑制するため必要とされるガスバリア性が備わっている。しかし、上述した包装材料用のガスバリアフィルムはそのバリアレベルには達しておらず、プラスチックフィルムが適用され得る電子ペーパー、有機ＥＬ等では、食品包材用バリアフィルムの１００倍から１万倍のガスバリア性が必要とも言われている。
【０００６】
このような高いガスバリア性を有するプラスチックフィルムを実現するために、電子ビーム蒸着や誘導加熱蒸着を用いた反応性蒸着法、スパッタリング法、プラズマＣＶＤ法（化学気相成長法）等のドライコーティング法により成膜された無機酸化物薄膜は、高いガスバリア性の発現が期待できるものとして検討されている。
その中で、有機シラン化合物を用いたプラズマＣＶＤ法による酸化珪素薄膜は、高いガスバリア性を発現するバリア層として検討されており、食品包装分野では実用化されている。特許文献２には炭素濃度及び、酸化珪素薄膜の組成を制御することで、密着性と透明性が改善するとの報告がある。
【先行技術文献】
【特許文献】
【０００７】
【特許文献１】特開平７−１６４５９１号公報
【特許文献２】特開平１１−３２２９８１号公報
【発明の概要】
【発明が解決しようとする課題】
【０００８】
しかしながら、特許文献１に記載された積層フィルムは、印刷、ラミネート、製袋等の、包装材料としての通常の加工を施すときにおける酸素透過度や水蒸気透過度等のガスバリア性が必要とされていなかった。
また、高いガスバリア性を有するプラスチックフィルムを得るために上記ドライコーティング法を用いたとしても、高いガスバリア性を目指すために緻密な膜を得ようとすると、高温プロセスが必要であったり、緻密であるために膜中の応力が大きくなったりする傾向がある。そのため、プラスチックフィルムの使用可能な温度範囲では緻密な膜を得ることが困難であったり、プラスチックフィルムと無機酸化物薄膜との熱膨張係数の差が大きいため密着不良やクラックが発生したりする問題が生じ、高いガスバリア性の発現は容易ではない。
【０００９】
また、特許文献２に記載された透明バリア性フィルムは、高い水蒸気バリア性は要求されておらず、高いガスバリア性を必要とする電子ペーパーや有機ＥＬ等のＦＰＤ向けとしては想定されていなかった。
そこで、本発明の目的は、太陽電池モジュールの裏面保護シートや表面保護シート、電子ペーパーや有機ＥＬ等のＦＰＤ向けとして、ガスバリア性を十分に確保し、酸素バリア性及び水蒸気バリア性に優れた、透明なガスバリア性積層フィルムを提供することにある。
【課題を解決するための手段】
【００１０】
上記の課題を解決するため、本発明の一態様に係るガスバリア性積層フィルムは、透明なプラスチックフィルムからなる基材層の一方の表面上に、透明なプライマー層と、透明な第１のガスバリア層と、透明な中間層と、透明な第２のガスバリア層とが、この順に積層されている。プライマー層及び中間層の各々は、ＳｉＯｘＣｙで表される酸化珪素からなる。ｘは１．５以上２．０以下である。ｙは０．１以上０．５以下である。プライマー層の厚みは５ｎｍ以上５０ｎｍ以下である。プライマー層の表面の算術平均粗さは２ｎｍ以下である。中間層の厚みは２０ｎｍ以上２００ｎｍ以下である。第１のガスバリア層及び第２のガスバリア層の各々は、無機酸化物からなる。第１のガスバリア層及び第２のガスバリア層の厚みは３ｎｍ以上３０ｎｍ以下である。
【００１１】
例えば、中間層は、プラズマＣＶＤ法（化学的気相成長法）により第１のガスバリア層と第２のガスバリア層との間に形成されている。プライマー層は、プラズマＣＶＤ法により基材層と第１のガスバリア層との間に形成されている。第１のガスバリア層及び第２のガスバリア層の各々は、酸化珪素、酸化アルミニウム、酸化チタン又は酸化マグネシウムのいずれかからなる。
また、ガスバリア性積層フィルムの４０℃９０％ＲＨ環境下における水蒸気透過度Ｘは、０．１ｇ／ｍ２・ｄａｙ以下である。ガスバリア性積層フィルムの８５℃８５％ＲＨ環境下における水蒸気透過度Ｙは、１．０ｇ／ｍ２・ｄａｙ以下である。ＸとＹとの関係は、Ｙ／Ｘ≦１０の式を満たす。
【発明の効果】
【００１２】
本発明の一様態に係るガスバリア性積層フィルムは、ガスバリア性と透明性を十分に確保し、酸素バリア性及び水蒸気バリア性に優れているため、太陽電池モジュールの裏面保護シートや表面保護シート、電子ペーパーや有機ＥＬ等のＦＰＤ向けとして、特に高いガスバリア性と透明性が必要とされる場合に好適に用いることができる。
【図面の簡単な説明】
【００１３】
【図１】本発明の一実施形態に係るガスバリア性積層フィルムの一例の断面図である。
【発明を実施するための形態】
【００１４】
＜実施形態＞
以下に、本発明の一実施形態について添付図面を参照して説明する。
図１に示すように、本実施形態に係るガスバリア性積層フィルムでは、基材層１の一方の表面上に、プライマー層２と、第１のガスバリア層３と、中間層４と、第２のガスバリア層５とが厚み方向に順次積層されており、かつ、プライマー層２及び中間層４は、ＳｉＯｘＣｙで表される酸化珪素からなっている。ここで、ｘは１．５以上２．０以下である。また、ｙは０．１以上０．５以下である。
【００１５】
本実施形態に係るガスバリア性積層フィルムにおいて、基材層１は透明なプラスチックフィルムからなる。透明なプラスチックフィルムの例としては、ポリエチレンテレフタレート（ＰＥＴ）、ポリエチレンナフタレート（ＰＥＮ）等のポリエステルフィルム、ポリエチレン、ポリプロピレン等のポリオレフィンフィルム、ポリエーテルスルフォン（ＰＥＳ）、ポリスチレンフィルム、ポリアミドフィルム、ポリ塩化ビニルフィルム、ポリカーボネートフィルム、ポリアクリルニトリルフィルム、ポリイミドフィルム、ポリ乳酸等の生分解性プラスチックフィルム、等が考えられる。
【００１６】
これらの透明なプラスチックフィルムは、延伸、未延伸のどちらでも良いが、機械的強度や寸法安定性等が優れたものが好ましい。特に、耐熱性や寸法安定性等の面から、二軸方向に延伸したポリエチレンテレフタレートが好ましく用いられる。また、透明なプラスチックフィルムは、帯電防止剤、紫外線防止剤、可塑剤、滑剤等の添加剤を含有しても良い。更に、透明なプラスチックフィルムにおいて、他の層を積層する側の表面には、密着性を良くするために、コロナ処理、低温プラズマ処理、イオンボンバード処理、薬品処理、溶剤処理等を施しても良い。
【００１７】
これらの透明なプラスチックフィルムからなる基材層１の厚さは、特に制限を受けるものではないが、包装材料としての適性や他の層を積層する場合の加工適性等を考慮すると、実用的には６μｍ以上１００μｍ以下の範囲、特に９μｍ以上２５μｍ以下の範囲であることが好ましい。また、太陽電池の表面保護シートや裏面保護シート、更には電子ペーパーや有機ＥＬ等で使用される場合にも、基材層１の厚さは、特に制限を受けるものではないが、本実施形態に係るガスバリア性積層フィルムの後工程での加工適正等を考慮すると、実用的には１２μｍ以上２００μｍ以下の範囲、特に１２μｍ以上１２５μｍ以下の範囲であることが望ましい。
【００１８】
本実施形態に係るガスバリア性積層フィルムにおいて、プライマー層２の役割は、基材層１と第１のガスバリア層３との間に安定した高い密着性を得ること、及び、第１のガスバリア層３及び第２のガスバリア層５のガスバリア性を向上させることである。そして特に、第１のガスバリア層３を積層するプライマー層２の表面の平滑性は、高いガスバリア性を発現するための重要な特性の１つである。これは、プライマー層２の表面が平滑であればあるほど表面近傍からより緻密なガスバリア層を形成することができ、均一な膜厚も得られやすいためである。一般的には、表面の平滑性を示す算術平均粗さＲａが５ｎｍ以下であることが、高いガスバリア性を発現させるための必要条件と考えられている。しかしながら、本実施形態に係るガスバリア性積層フィルムでは、後述するように、生産性を考慮して第１のガスバリア層３及び第２のガスバリア層５の各々の厚みを３ｎｍ以上３０ｎｍ以下と薄くしていることが特徴である。そのため、上述した算術平均粗さ５ｎｍ以下よりも更なる表面平滑性が求められている。具体的には、本実施形態に係るガスバリア性積層フィルムにおいては、算術平均粗さＲａを２ｎｍ以下にすることが必要である。
【００１９】
本実施形態に係るガスバリア性積層フィルムにおいて、プライマー層２は、ＳｉＯｘＣｙで表される酸化珪素からなる。ここで、ｘは１．５以上２．０以下である。また、ｙは０．１以上０．５以下である。含有する炭素成分の含有量を制御することで、プライマー層２としての密着性と表面の平滑性の両方を発現することが可能になる。すなわち、炭素成分の含有量を示す上記ｙ値が０．１未満であるとプライマー層２としての柔軟性が不足し、密着性が低下する。また、上記ｙ値が０．５を超えるとプライマー層２としての柔軟性は高いが、緻密な膜が得られず、表面の平滑性が低下する。従って、上記ｙ値を０．１以上０．５以下にする必要があり、このｙ値を制御することが本実施形態に係るガスバリア性積層フィルムにおける重要なポイントの１つである。
【００２０】
本実施形態に係るガスバリア性積層フィルムにおいて、プライマー層２の形成方法は特に限定されるものではないが、上述するように、ＳｉＯｘＣｙで表されるプライマー層２のｙ値を０．１以上０．５以下にするためには、現時点ではプラズマＣＶＤ法（化学的気相成長法）が好ましい。また、プラズマ発生装置としては、直流（ＤＣ）プラズマ、低周波プラズマ、高周波プラズマ、パルス波プラズマ、３極構造プラズマ、マイクロ波プラズマ等の低温プラズマ発生装置が考えられる。
【００２１】
このプライマー層２の厚さは、５ｎｍ以上５０ｎｍ以下である。ここで、膜厚が５ｎｍ未満であると、基材層１と第１のガスバリア層３との間に形成されるプライマー層２としての役割である表面平滑性を得ることが難しい。一方、膜厚が５０ｎｍを越えると、プライマー層にフレキシビリティ（可撓性）を保持させることが難しく、折り曲げや引っ張り等の外部応力が加わると、蒸着薄膜層に亀裂を生じる恐れがある。
【００２２】
プラズマＣＶＤ法により積層される酸化珪素からなるプライマー層２は、分子内に炭素を有するシラン化合物と酸素ガスを原料として成膜することができ、この原料に不活性ガスを加えて成膜することもできる。分子内に炭素を有するシラン化合物の例としては、テトラエトキシシラン（ＴＥＯＳ）、テトラメトキシシラン（ＴＭＯＳ）、テトラメチルシラン（ＴＭＳ）、ヘキサメチルジシロキサン（ＨＭＤＳＯ）、テトラメチルジシロキサン、メチルトリメトキシシラン等の比較的低分子量のシラン化合物が考えられる。これらシラン化合物のうちから１つ又は複数（少なくとも１つ）を選択しても良い。成膜圧力と蒸気圧を考えると、これらシラン化合物のうち、特にＴＥＯＳ、ＴＭＯＳ、ＴＭＳ、ＨＭＤＳＯ等が好ましい。
【００２３】
プラズマＣＶＤ法による成膜では、シラン化合物を気化させ酸素ガスと混合したものを電極間に導入し、低温プラズマ発生装置にて電力を印加してプラズマ化し、基材層１の表面上に積層することができる。また、プラズマＣＶＤ法では、酸化珪素からなるプライマー層２の膜質を様々な方法で変えることが可能である。例えば、シラン化合物やガス種の変更、シラン化合物と酸素ガスの混合比や、印加電力の増減等が考えられる。
【００２４】
本実施形態に係るガスバリア性積層フィルムにおいて、第１のガスバリア層３及び第２のガスバリア層５の各々は無機酸化物からなり、その形成方法には特に限定されるものではないが、無機酸化物からなる第１のガスバリア層３及び第２のガスバリア層５が高いガスバリア性を発現するためには、真空中でガスバリア層を形成できる真空成膜が適している。中でも、より早い速度で積層する場合には、真空蒸着法が最も優れている。
【００２５】
現時点の真空蒸着法において、真空蒸着装置内での蒸発源材料の加熱手段としては、電子線加熱方式や抵抗加熱方式や誘導加熱方式等が好ましい。また、プライマー層２との密着性を向上させるために、プラズマアシスト法やイオンビームアシスト法等を用いることも可能である。更に透明性を向上させるために、酸素ガス等を吹き込んで反応性蒸着を行っても良い。
【００２６】
また、真空蒸着法以外の方法としては、ガスバリア層を形成する堆積速度が真空蒸着法ほど速くはないが、より高いガスバリア性を発現しやすい方法として、プラズマＣＶＤ法が好ましい。また、プラズマ発生装置の例としては、直流（ＤＣ）プラズマ、低周波プラズマ、高周波プラズマ、パルス波プラズマ、３極構造プラズマ、マイクロ波プラズマ等の低温プラズマ発生装置が用いられる。
【００２７】
本実施形態に係るガスバリア性積層フィルムにおいて、第１のガスバリア層３及び第２のガスバリア層５の各々は、透明であり、ガスバリア性を発現する無機酸化物であれば、特にその組成について限定されるものではない。現時点では、透明性と、酸素や水蒸気等に対する高いガスバリア性とを両立できる無機酸化物として、酸化珪素、酸化アルミニウム、酸化チタン、酸化マグネシウムのいずれかの組成を用いることが望ましい。
【００２８】
これら第１のガスバリア層３及び第２のガスバリア層５の各々の厚さは、３ｎｍ以上３０ｎｍ以下である。一般的にはガスバリア層の膜厚を厚くすることでガスバリア性を向上することができるため、より高いガスバリア性が必要なガスバリア性積層フィルムでは、ガスバリア性を向上させる１つの手法として厚膜化が用いられることがある。しかし、生産性を考慮した場合、ガスバリア層の膜厚はできるだけ薄い方が理想的である。また、形成されたガスバリア層には内部応力が生じており、この内部応力はガスバリア層の膜厚が厚くなるほど大きくなり、ガスバリア性を低下させるクラックが発生しやすくなる。更に、膜厚を厚くすることで、ガスバリア層のフレキシビリティを保持させることが難しくなり、折り曲げや引っ張り等の外部応力が加わると、ガスバリア層に亀裂を生じる恐れもある。これらの理由から、第１のガスバリア層３及び第２のガスバリア層５の各々の膜厚の上限値は、ガスバリア層の形成方法や膜組成にもよるが、３０ｎｍ以下であることが望ましい。また、膜厚の下限値については、膜厚が３ｎｍ未満であると、均一な薄膜が得られないことがあり、ガスバリア材としての機能を十分に果たすことができないため、膜厚は３ｎｍ以上であることが望ましい。
【００２９】
また、成膜方式については、プラスチックからなる基材層１の特徴を活かした巻取式による連続成膜が可能であるため、巻取式の真空蒸着成膜装置又は巻取式のプラズマＣＶＤ成膜装置を用いることが好ましい。
上述したように、ガスバリア層のバリア性を向上する手法の１つとして膜厚化が用いられることがあるが、ガスバリア層の膜厚を厚くすればするほど、過度の内部応力によるクラック発生や、フレキシビリティ不足による亀裂の発生等により、逆にガスバリア性の低下を引き起こしやすくなる。そこで、これらを防ぐため、第１のガスバリア層３と第２のガスバリア層５との間には、緩衝層として働く柔軟性の高い中間層４を形成することが必要になり、この中間層４としては、柔軟性を考慮して一般的に無機系より有機系の薄膜層を使用することが多い。しかしながら、有機系の薄膜層は無機系と比較して高温領域においてガスバリア性の低下が激しく、太陽電池、電子ペーパー、有機ＥＬ等、高温環境下でも高いガスバリア性が求められる用途には不向きである。従って、高温環境下においても高いガスバリア性を発現できるように、中間層４を無機系にすることが、本実施形態に係るガスバリア性積層フィルムにおける重要なポイントの１つである。
【００３０】
本実施形態に係るガスバリア性積層フィルムにおいて、中間層４は、ＳｉＯｘＣｙで表される酸化珪素からなる。ここで、ｘは１．５以上２．０以下である。また、ｙは０．１以上０．５以下である。含有する炭素成分の含有量を制御することで、中間層４としての柔軟性とガスバリア性の両方を発現することが可能になる。すなわち、炭素成分の含有量を示す上記ｙ値が０．１未満であると中間層としての柔軟性が不足する。また、上記ｙ値が０．５を超えると中間層４としての柔軟性は高いが、緻密な膜が得られないためガスバリア性が低下する。従って、上記ｙ値を０．１以上０．５以下にする必要があり、このｙ値を制御することが本実施形態に係るガスバリア性積層フィルムにおける重要なポイントの１つである。
【００３１】
そして、無機系の中間層４を用いて高温領域での高いガスバリア性を発現させる効果としては、主に包装材料向け評価として用いられる、ガスバリア性積層フィルムの４０℃９０％ＲＨ環境下における水蒸気透過度（Ｘ）が、０．１ｇ／ｍ２・ｄａｙ以下であり、主に太陽電池向け評価として用いられる、ガスバリア性積層フィルムの８５℃８５％ＲＨ環境下における水蒸気透過度（Ｙ）が、１．０ｇ／ｍ２・ｄａｙ以下であり、かつ、ＸとＹとの関係が、Ｙ／Ｘ≦１０の式を満たしていることが望ましい。例えば、太陽電池やディスプレイ等の環境試験で用いられる高温領域では、バリアフィルムの水蒸気透過度が高くなるが、これを少しでも抑制させる構成として、本実施形態に係るガスバリア性積層フィルムでは、ガスバリア層だけでなく、プライマー層や中間層を無機系の膜で形成している。その効果として、従来の包装用バリアフィルムの一般的な試験条件（４０℃９０％ＲＨ）での水蒸気透過度（Ｘ）を基準に、太陽電池評価用の試験条件（８５℃８５％ＲＨ）での水蒸気透過度（Ｙ）が１０倍以下（Ｙ／Ｘ≦１０）になることが望ましい。
【００３２】
本実施形態に係るガスバリア性積層フィルムにおいて、中間層４の形成方法は特に限定されるものではないが、上述するように、ＳｉＯｘＣｙで表される中間層４のｙ値を０．１以上０．５以下にするためには、現時点ではプラズマＣＶＤ法が好ましい。また、プラズマ発生装置としては、直流（ＤＣ）プラズマ、低周波プラズマ、高周波プラズマ、パルス波プラズマ、３極構造プラズマ、マイクロ波プラズマ等の低温プラズマ発生装置が考えられる。
【００３３】
この中間層４の厚さは、２０ｎｍ以上２００ｎｍ以下である。ここで、膜厚が２０ｎｍ未満であると、第１のガスバリア層３と第２のガスバリア層５との間に形成される中間層４としての役割（上述した緩衝層としての機能）を十分に果たすことができない。一方、膜厚が２００ｎｍを越えると、生産性が悪くなる。更に、中間層４にフレキシビリティを保持させることが難しく、折り曲げや引っ張り等の外部応力が加わると、蒸着薄膜層に亀裂を生じる恐れがある。
【００３４】
プラズマＣＶＤ法により積層される酸化珪素からなる中間層４は、分子内に炭素を有するシラン化合物と酸素ガスを原料として成膜することができ、この原料に不活性ガスを加えて成膜することもできる。分子内に炭素を有するシラン化合物の例としては、テトラエトキシシラン（ＴＥＯＳ）、テトラメトキシシラン（ＴＭＯＳ）、テトラメチルシラン（ＴＭＳ）、ヘキサメチルジシロキサン（ＨＭＤＳＯ）、テトラメチルジシロキサン、メチルトリメトキシシラン等の比較的低分子量のシラン化合物が考えられる。これらシラン化合物のうちから１つ又は複数（少なくとも１つ）を選択しても良い。成膜圧力と蒸気圧を考えると、これらシラン化合物のうち、特にＴＥＯＳ、ＴＭＯＳ、ＴＭＳ、ＨＭＤＳＯ等が好ましい。
【００３５】
プラズマＣＶＤ法による成膜では、シラン化合物を気化させ酸素ガスと混合したものを電極間に導入し、低温プラズマ発生装置にて電力を印加してプラズマ化し、第１のガスバリア層３の表面上に積層することができる。また、プラズマＣＶＤ法では、酸化珪素からなる中間層４の膜質を様々な方法で変えることが可能である。例えば、シラン化合物やガス種の変更、シラン化合物と酸素ガスの混合比や、印加電力の増減等が考えられる。
【００３６】
また、プラズマＣＶＤ法以外の中間層４の形成方法としては、真空蒸着法が好ましい。現時点の真空蒸着法において、真空蒸着装置内での蒸発源材料の加熱手段としては、電子線加熱方式や抵抗加熱方式や誘導加熱方式等が好ましい。また、第１のガスバリア層３との密着性を向上させるために、プラズマアシスト法やイオンビームアシスト法等を用いることも可能である。更に、中間層４の透明性を上げるために、酸素ガス等吹き込んで反応性蒸着を行っても良い。
【００３７】
また、本実施形態に係るガスバリア性積層フィルムは、他のフィルムと積層して、食品、日用品、医薬品等の包装分野や太陽電池関連部材や電子機器関連部材等の分野において用いることもできる。例えば、包装分野では、本実施形態に係るガスバリア性積層フィルムを最外層として使用し、接着剤を介して中間フィルム層やヒートシール層等を積層した構成にしても良い。また、本実施形態に係るガスバリア性積層フィルムを中間に使用し、その片面側に接着剤を介して外側フィルム層等を積層し、そのもう一方の面側に接着剤を介してヒートシール層等を積層した構成にしても良い。
【００３８】
中間フィルム層又は外側フィルム層の例として、ポリエチレンテレフタレート、ポリエチレンナフタレート等のポリエステル系フィルム、ポリエチレン、ポリプロピレン等のポリオレフィン系フィルム、ポリアミド系フィルム、ポリカーボネート系フィルム、ポリアクリルニトリル系フィルム、ポリイミド系フィルム等の透明なフィルム層が考えられる。
ヒートシール層の例として、ポリエチレン、ポリプロピレン、エチレン酢酸ビニル共重合体、エチレン・メタクリル酸共重合体、エチレン・メタクリル酸エステル共重合体、エチレン・アクリル酸共重合体、エチレン・アクリル酸エステル共重合体、及びこれらの金属架橋物、等の合成樹脂が用いられる。
【００３９】
中間フィルム層、外側フィルム層、及びヒートシール層の厚さは、目的に応じて決められるが、一般的には１５μｍ以上２００μｍ以下の範囲である。接着剤の例としては、１液硬化型又は２液硬化型のポリウレタン系接着剤等が考えられる。接着剤を介してこれらの層を積層するには、ドライラミネート法等が用いることができる。また、ヒートシール層の他の積層方法として、ヒートシール層の合成樹脂を、熱溶融押出する方法（エクストルージョンラミ）を用いることもできる。
【実施例】
【００４０】
以下、本実施形態に係るガスバリア性積層フィルムについて、実施例と、その比較対象となる比較例により詳細に説明するが、実際には下記の例に制限されるものではない。以下の実施例１、２、３、４、５においては、図１に示したように、基材層１の一方の表面上に、プライマー層２と、第１のガスバリア層３と、中間層４と、第２のガスバリア層５を順次積層したガスバリア性積層フィルムを作製した。
【００４１】
（実施例１）
基材層１として、厚さ２５μｍ、一方の表面の算術平均粗さＲａが８ｎｍである、ニ軸延伸ポリエチレンテレフタレート（ＰＥＴ）フィルムを用意し、真空成膜装置内に設置して、ヘキサメチルジシロキサン（ＨＭＤＳＯ）５ｓｃｃｍ／酸素５０ｓｃｃｍの混合ガスを電極間に導入し、１３．５６ＭＨｚの高周波を０．５ｋＷ印加してプラズマ化し、基材層１の算術平均粗さＲａが８ｎｍである一方の表面上に、厚さ２０ｎｍのＳｉＯｘＣｙで表される酸化珪素からなるプライマー層２を積層した。このときのｘ値は１．８であり、ｙ値は０．３である。また、このとき、プライマー層２の表面のＲａは１．２である。
【００４２】
次に、同じく真空成膜装置内で、電子線加熱方式で金属アルミニウムを蒸発させて、そこに酸素ガスを導入して、このプライマー層２の表面上に厚さ２０ｎｍの酸化アルミニウムからなる第１のガスバリア層３を積層した。
次に、同じく真空成膜装置内で、ヘキサメチルジシロキサン（ＨＭＤＳＯ）５ｓｃｃｍ／酸素５０ｓｃｃｍの混合ガスを電極間に導入し、１３．５６ＭＨｚの高周波を０．５ｋＷ印加してプラズマ化し、第１のガスバリア層３の表面上に厚さ１００ｎｍのＳｉＯｘＣｙで表される酸化珪素からなる中間層４を積層した。このときのｘ値は１．８であり、ｙ値は０．３である。
次に、同じく真空成膜装置内で、第１のガスバリア層３の積層と同様にして、電子線加熱方式で金属アルミニウムを蒸発させて、そこに酸素ガスを導入して、中間層４の表面上に厚さ２０ｎｍの酸化アルミニウムからなる第２のガスバリア層５を積層した。
このようにして、実施例１のガスバリア性積層フィルムを作製した。
【００４３】
（実施例２）
実施例１のガスバイア性積層フィルムにおいて、プライマー層２の表面に積層した第１のガスバリア層３を、電子線加熱方式で酸化珪素を蒸発させて、厚さ２０ｎｍの酸化珪素からなるガスバリア層にした。また更に、中間層４の表面上に積層した第２のガスバリア層５を、同じく電子線加熱方式で酸化珪素を蒸発させて、厚さ２０ｎｍの酸化珪素からなるガスバリア層にした。その他の条件は実施例１と同様である。こうして実施例２のガスバリア性積層フィルムを作製した。
（実施例３）
実施例１のガスバイア性積層フィルムにおいて、プライマー層２の表面に積層した第１のガスバリア層３を電子線加熱方式で酸化珪素を蒸発させて、厚さ２０ｎｍの酸化珪素からなるガスバリア層にした。その他の条件は実施例１と同様である。こうして実施例３のガスバリア性積層フィルムを作製した。
【００４４】
（実施例４）
実施例１のガスバイア性積層フィルムにおいて、ＳｉＯｘＣｙで表される酸化珪素からなる中間層４の厚みを３０ｎｍにした。このとき、実施例１と同様に、ｘ値は１．８であり、ｙ値は０．３である。その他の条件は実施例１と同様である。こうして実施例４のガスバリア性積層フィルムを作製した。
（実施例５）
実施例１のガスバリア性積層フィルムにおいて、ＳｉＯｘＣｙで表される酸化珪素からなるプライマー層２の厚みを１５ｎｍにした。このとき、実施例１と同様に、ｘ値は１．８であり、ｙ値は０．３である。また、このとき、プライマー層２の表面の算術平均粗さＲａは１．８ｎｍである。その他の条件は実施例１と同様である。こうして実施例５のガスバリア性積層フィルムを作製した。
【００４５】
（比較例１）
実施例１のガスバリア性積層フィルムにおいて、第１のガスバリア層３の表面に積層する中間層４として、下記方法にて調液した溶液（Ａ）から（Ｃ）をＡ／Ｂ／Ｃ＝１００／２０／１０（固形分重量比）の割合で混合した塗布液をバーコーターにより上記ガスバリア層３の表面上に塗布し、１２０℃で１分間乾燥させ、厚さ１００ｎｍの有機系の中間層４を形成した。その他の条件は実施例１と同様である。こうして比較例１のガスバリア性積層フィルムを作製した。
【００４６】
［中間層用の溶液］
（Ａ）：テトラエトキシシラン（Ｓｉ（ＯＣ２Ｈ５）４、以下、ＴＥＯＳと称す）１７．９ｇと、メタノール１０ｇに塩酸（０．１Ｎ）７２．１ｇを加え、３０分間撹拌し、加水分解させた固形分５％（重量比ＳｉＯ２換算）の加水分解溶液
（Ｂ）：ポリビニルアルコールの５％（重量比）、水／メタノール＝９５／５（重量比）水溶液
（Ｃ）：１，３，５−トリス（３−トリメトキシシリルプロピル）イソシアヌレートを、水／ＩＰＡ＝１／１溶液で、固形分５％（重量比Ｒ２Ｓｉ（ＯＨ）３換算）
【００４７】
（比較例２）
実施例１のガスバリア性積層フィルムにおいて、中間層４を積層する際、真空成膜装置内で、ヘキサメチルジシロキサン（ＨＭＤＳＯ）５ｓｃｃｍ／酸素１００ｓｃｃｍの混合ガスを電極間に導入し、１３．５６ＭＨｚの高周波を０．５ｋＷ印加してプラズマ化し、第１のガスバリア層３の表面上に厚さ１００ｎｍのＳｉＯｘＣｙで表される酸化珪素からなる中間層４を積層した。このときのｘ値は１．９、ｙ値は０．０５である。その他の条件は実施例１と同様である。こうして比較例２のガスバリア性積層フィルムを作製した。
【００４８】
（比較例３）
実施例１のガスバリア性積層フィルムにおいて、中間層４を積層する際、真空成膜装置内で、ヘキサメチルジシロキサン（ＨＭＤＳＯ）５ｓｃｃｍ／酸素１０ｓｃｃｍの混合ガスを電極間に導入し、１３．５６ＭＨｚの高周波を０．５ｋＷ印加してプラズマ化し、第１のガスバリア層３の表面上に厚さ１００ｎｍのＳｉＯｘＣｙで表される酸化珪素からなる中間層４を積層した。このときのｘ値は１．５、ｙ値は０．８である。その他の条件は実施例１と同様である。こうして比較例３のガスバリア性積層フィルムを作製した。
【００４９】
（比較例４）
実施例１のガスバリア性積層フィルムにおいて、プライマー層２を積層する際、真空成膜装置内で、ヘキサメチルジシロキサン（ＨＭＤＳＯ）５ｓｃｃｍ／酸素１０ｓｃｃｍの混合ガスを電極間に導入し、１３．５６ＭＨｚの高周波を０．５ｋＷ印加してプラズマ化し、基材層１の表面上に厚さ３０ｎｍのＳｉＯｘＣｙで表される酸化珪素からなるプライマー層２を積層した。このときのｘ値は１．５、ｙ値は０．８である。その他の条件は実施例１と同様である。こうして比較例４のガスバリア性積層フィルムを作製した。
【００５０】
（比較例５）
実施例１のガスバリア性積層フィルムにおいて、中間層４を積層せずに、第１のガスバリア層３の表面に、直接、第２のガスバリア層５を積層した。その他の条件は実施例１と同様である。こうして比較例５のガスバリア性積層フィルムを作製した。
（比較例６）
実施例２のガスバリア性積層フィルムにおいて、中間層４を積層せずに、第１のガスバリア層３の表面に、直接、第２のガスバリア層５を積層した。その他の条件は実施例２と同様である。こうして比較例６のガスバリア性積層フィルムを作製した。
【００５１】
（比較例７）
実施例１のガスバリア性積層フィルムにおいて、プライマー層２を積層せずに、基材層１の表面の算術平均粗さＲａが８ｎｍである一方の表面上に、直接、第１のガスバリア層３を積層した。その他の条件は実施例１と同様である。こうして比較例７のガスバリア性積層フィルムを作製した。
【００５２】
［比較評価］
（１）４０℃９０％ＲＨ環境下の水蒸気透過度
実施例１、２、３、４、５及び比較例１、２、３、４、５、６、７のガスバリア性積層フィルムについて、モダンモダンコントロール社製の水蒸気透過度計（ＭＯＣＯＮ  ＰＥＲＭＡＴＲＡＮ−Ｗ  ３／３１）により、４０℃９０％ＲＨ環境下での水蒸気透過度（ｇ／ｍ２・ｄａｙ）を測定した。また、この４０℃９０％ＲＨ環境下で測定した水蒸気透過度の測定値をＸとした。
【００５３】
（２）８５℃８５％ＲＨ環境下の水蒸気透過度
実施例１、２、３、４、５及び比較例１、２、３、４、５、６、７のガスバリア性積層フィルムについて、モダンモダンコントロール社製の水蒸気透過度計（ＭＯＣＯＮ  ＰＥＲＭＡＴＲＡＮ−Ｗ  ３／３１）に、日立ハイテクノロジーズ社製の高温試験システムＴＨ−８５型を設置して、８５℃８５％ＲＨ環境下での水蒸気透過度（ｇ／ｍ２・ｄａｙ）を測定した。また、この８５℃８５％ＲＨ環境下で測定した水蒸気透過度の測定値をＹとした。
これらの測定結果を表１に示した。また、高温領域でガスバリア性が低下する度合いを示すため、ＹをＸで割ったＹ／Ｘの値を同じく表１に示した。なお、この値が大きくなればなるほど、高温領域でのガスバリア性の低下を示すことになる。
【００５４】
【表１】
2015226995.tif 000003
【００５５】
表１からわかるように、実施例１、実施例２、実施例３、実施例４及び実施例５のガスバイア性積層フィルムは、４０℃９０％ＲＨ及び８５℃８５％ＲＨともに、水蒸気透過度が低くなり、高いガスバリア性を備えていた。
一方、有機系の中間層４を用いた比較例１のガスバリア性積層フィルムは、実施例１、実施例２、実施例３、実施例４及び実施例５のガスバリア性積層フィルムと比較して、４０℃９０ＲＨの水蒸気透過度（Ｘ）は同等レベルであったが、８５℃８５％ＲＨの水蒸気透過度（Ｙ）は高くなり、更に、高温領域でガスバリア性が低下する度合いを示すＹ／Ｘの値が１０以上となり、高温領域での大きなガスバリア性の低下が確認された。
【００５６】
更にまた、ＳｉＯｘＣｙで表される酸化珪素からなる中間層４のｙ値が０．１より小さくなる比較例２、及びｙ値の値が０．５より大きくなる比較例３のガスバリア性積層フィルムは、実施例１、実施例２、実施例３、実施例４及び実施例５のガスバリア性積層フィルムと比較して、４０℃９０ＲＨの水蒸気透過度（Ｘ）及び８５℃８５％ＲＨの水蒸気透過度（Ｙ）が共に高くなり、ガスバリア性に劣っていた。
【００５７】
更にまた、ＳｉＯｘＣｙで表される酸化珪素からなるプライマー層２のｙ値の値が０．５より大きくなる比較例４のガスバリア性積層フィルムは、実施例１、実施例２、実施例３、実施例４及び実施例５のガスバリア性積層フィルムと比較して、４０℃９０ＲＨの水蒸気透過度（Ｘ）及び８５℃８５％ＲＨの水蒸気透過度（Ｙ）が共に高くなり、ガスバリア性に劣っていた。
【００５８】
更にまた、中間層４を形成していない比較例５及び比較例６のガスバリア性積層フィルムは、実施例１、実施例２、実施例３、実施例４及び実施例５のガスバリア性積層フィルムと比較して、４０℃９０ＲＨの水蒸気透過度（Ｘ）及び８５℃８５％ＲＨの水蒸気透過度（Ｙ）が共に高くなり、ガスバリア性に劣っていた。
更にまた、プライマー層２を形成していない比較例７のガスバリア性積層フィルムは、実施例１、実施例２、実施例３、実施例４及び実施例５のガスバリア性積層フィルムと比較して、４０℃９０ＲＨの水蒸気透過度（Ｘ）及び８５℃８５％ＲＨの水蒸気透過度（Ｙ）が共に高くなり、ガスバリア性に劣っていた。
【産業上の利用可能性】
【００５９】
本実施形態に係るガスバリア性積層フィルムは、食品、日用品、医薬品等の包装分野、及び太陽電池関連部材や電子機器関連部材等の分野において、特に高いガスバリア性が必要とされる場合に好適に用いられる。
以上、本発明の実施形態を詳述してきたが、実際には、上記の実施形態に限られるものではなく、本発明の要旨を逸脱しない範囲の変更があっても本発明に含まれる。
【符号の説明】
【００６０】
１…  基材層
２…  プライマー層
３…  第１のガスバリア層
４…  中間層
５…  第２のガスバリア層
【図１】
2015226995.tif 000004